(57)【要約】【課題】交換時の無駄を省くことができ、優れた物性を得ることのできる摺動部材を提供する。【解決手段】基板Ｗを研磨する場合に基板Ｗの周縁部にセットされるエンドレスの摺動部材１であり、平面略リング形の基材層２と、この基材層２に粘着される平面略リング形の粘着層３と、この粘着層３に着脱自在に粘着されて基板Ｗを包囲する樹脂シート層４とを備え、この樹脂シート層４を、押出成形されたポリアリーレンエーテルケトン樹脂含有の樹脂シート５としてその厚さを１００μｍ以上１０００μｍ以下とする。摺動部材１の樹脂シート層４が摩耗した場合、摩耗した樹脂シート層４を粘着層３から剥離して取り外せば、樹脂シート層４のみを交換することができ、基材層２を含む摺動部材１全体を交換する必要がない。【選択図】図１
2019034392.tif 000002
【特許請求の範囲】
【請求項１】
基板を研磨する場合に基板の周縁部にセットされるエンドレスの摺動部材であって、
エンドレスの基材層と、この基材層に粘着される粘着層と、この粘着層に着脱自在に粘着されて基板を包囲する樹脂シート層とを含み、この樹脂シート層を、押出成形されたポリアリーレンエーテルケトン樹脂含有の樹脂シートとしてその厚さを１００μｍ以上１０００μｍ以下としたことを特徴とする摺動部材。
【請求項２】
基板を、研磨装置の回転可能な定盤の研磨パッドに押し付けられる基板とし、この基板が定盤の研磨パッドに押し付けられる場合に、定盤の研磨パッドに樹脂シート層が押し付けられる請求項１記載の摺動部材。
【請求項３】
基材層を包囲する略中空の研磨ヘッドと、この研磨ヘッドの内部に設けられるメンブレンシート層と、このメンブレンシート層に粘着される基板用の固定シート層とを含み、メンブレンシート層に、固定シート層を包囲する基材層を取り付けた請求項２記載の摺動部材。
【請求項４】
基材層を、金属材料あるいは樹脂含有の成形材料により平面略リング形に形成し、樹脂シート層を平面略リング形に形成した請求項１、２、又は３記載の摺動部材。
【請求項５】
樹脂シート層を、ポリエーテルエーテルケトン樹脂製あるいはポリエーテルケトンケトン樹脂製の樹脂シートとし、この樹脂シートの相対結晶化度を８０％以上とした請求項１ないし４のいずれかに記載の摺動部材。
【請求項６】
樹脂シートの厚さ公差を平均値±１０％以下の範囲内とした請求項１ないし５のいずれかに記載の摺動部材。
【請求項７】
メンブレンシート層を、ポリエーテルエーテルケトン樹脂製あるいはポリエーテルケトンケトン樹脂製の樹脂シートとした請求項３ないし６のいずれかに記載の摺動部材。
【発明の詳細な説明】
【技術分野】
【０００１】
本発明は、ガラスレンズ、鏡、めっき、シリコンウェーハ、シリコンカーバイドウェーハ、サファイアウェーハ、化合物半導体ウェーハ（リン化ガリウムウェーハ、ヒ化ガリウムウェーハ、リン化インジウムウェーハ、窒素化ガリウムウェーハ等）等からなる基板の表面の研磨時に使用される摺動部材に関するものである。
【背景技術】
【０００２】
従来、ガラスレンズ、鏡、めっき、シリコンウェーハ、ＳｉＣ（シリコンカーバイド）ウェーハ、サファイアウェーハ、化合物半導体ウェーハ（リン化ガリウムウェーハ、ヒ化ガリウムウェーハ、リン化インジウムウェーハ、窒素化ガリウムウェーハ等）等を製造する場合には、これらの製品をポリッシング（機械・化学的鏡面研磨）して表面を平坦にするようにしている。
【０００３】
例えば、シリコンウェーハ、ＳｉＣ（シリコンカーバイド）ウェーハ、化合物半導体ウェーハ等の基板を製造する場合には、育成した単結晶のインゴットを引き上げて切断し、その後、デバイス回路パターンの基板への転写精度を向上させるため、切断された基板をポリッシングして基板の表面を平坦にするようにしている（特許文献１、２参照）。
【０００４】
基板Ｗをポリッシングする場合には図３に示すように、化学機械研磨装置の回転可能な定盤１６上の研磨パッド１７に、切断された複数枚の基板Ｗを回転可能な研磨ヘッド１０Ａに保持して上方から摺接可能に押し付け、その後、定盤１６上の研磨パッド１７と複数枚の基板Ｗとの間にシリカ含有のアルカリ液１８を上方の供給管１９から供給しながら、定盤１６と複数の研磨ヘッド１０Ａとを相互に回転させれば、各基板Ｗの表面を平坦に研磨することができる。
【０００５】
各研磨ヘッド１０Ａは、基板Ｗを包囲する複数の摺動部材１Ａと、各摺動部材１Ａに包囲された基板Ｗを保持する複数の弾性体とを備え、各摺動部材１Ａが基板Ｗの周縁部の損傷を防いだり、基板Ｗの位置ずれを防止するよう機能する。摺動部材１Ａは、例えば基板Ｗよりも拡径の金属リング６と、この金属リング６に積層して一体化される樹脂リング７とを上下二層構造に備え、下層の樹脂リング７が基板Ｗの損傷を防止する観点から、所定の成形材料、例えばスーパーエンジニアリングプラスチックにより射出成形されて定盤１６の研磨パッド１７上に摺接可能に押圧される。
【先行技術文献】
【特許文献】
【０００６】
【特許文献１】特開２００８‐１７７２４８号公報
【特許文献２】特開２０１１‐２２４７３１号公報
【発明の概要】
【発明が解決しようとする課題】
【０００７】
従来における摺動部材（リテーナリング）１Ａは、以上のように構成され、金属リング６と樹脂リング７とが接着や螺着により一体構成されるので、樹脂リング７の摩耗に伴い、樹脂リング７を新規の樹脂リング７に交換しようとしても、樹脂リング７のみを交換することができず、金属リング６を含む全体を交換しなければならない。その結果、無駄が生じ、金属リング６を効率的に使用することができないという問題が生じる。
【０００８】
また、従来における摺動部材１Ａの樹脂リング７は、射出成形されるので、例え物性値に優れる成形材料を用いても、必ずしも、優れた物性を得ることができない場合がある。この点について説明すると、例えば樹脂リング７を機械的特性に優れるスーパーエンジニアリングプラスチック（ポリフェニレンサルファイド（ＰＰＳ）樹脂、ポリエーテルエーテルケトン（ＰＥＥＫ）樹脂等）により射出成形する場合、金型内でスーパーエンジニアリングプラスチックが急速に冷却されるが、この急速な冷却に伴い、結晶化度が低くなったり、不均一となるため、機械的特性・耐薬品性や外観に悪影響を及ぼすこととなる。
【０００９】
この結果、樹脂リング７に優れた機械的特性、例えば良好な引張強度や曲げ強度等を付与することが困難になることがある。また、樹脂リング７に優れた耐薬品性、例えば耐アルカリ性や耐溶剤性を付与することが困難になることがある。また、樹脂リング７に、反り、歪み等が発生し、均一に研磨することができなくなる。
【００１０】
本発明は上記に鑑みなされたもので、交換時の無駄を省くことができ、優れた物性を得ることのできる摺動部材を提供することを目的としている。
【課題を解決するための手段】
【００１１】
本発明においては上記課題を解決するため、基板を研磨する場合に基板の周縁部にセットされるエンドレスのリングであって、
エンドレスの基材層と、この基材層に粘着される粘着層と、この粘着層に着脱自在に粘着されて基板を包囲する樹脂シート層とを含み、この樹脂シート層を、摺動特性、機械的特性、耐熱性、耐薬品性に優れるポリアリーレンエーテルケトン樹脂に着目し、ポリアリーレンエーテルケトン樹脂製の樹脂シートを、押出成形されたポリアリーレンエーテルケトン樹脂含有の樹脂シートとしてその厚さを１００μｍ以上１０００μｍ以下としたことを特徴としている。
【００１２】
なお、基板を、研磨装置の回転可能な定盤の研磨パッドに押し付けられる基板とし、この基板が定盤の研磨パッドに押し付けられる場合に、定盤の研磨パッドに樹脂シート層が押し付けられるようにすることができる。
また、基材層を包囲する略中空の研磨ヘッドと、この研磨ヘッドの内部に設けられるメンブレンシート層と、このメンブレンシート層に粘着される基板用の固定シート層とを含み、メンブレンシート層に、固定シート層を包囲する基材層を取り付けることができる。
【００１３】
また、基材層を、金属材料あるいは樹脂含有の成形材料により平面略リング形に形成し、樹脂シート層を平面略リング形に形成することもできる。
また、樹脂シート層を、ポリエーテルエーテルケトン樹脂製あるいはポリエーテルケトンケトン樹脂製の樹脂シートとし、この樹脂シートの相対結晶化度を８０％以上とすることが可能である。
【００１４】
また、樹脂シートの厚さ公差を平均値±１０％以下の範囲内、好ましくは平均値±５％の範囲内、さらに好ましくは平均値±３％の範囲内が良い。
さらに、メンブレンシート層を、ポリエーテルエーテルケトン樹脂製あるいはポリエーテルケトンケトン樹脂製の樹脂シートとすることが可能となる。
【００１５】
ここで、特許請求の範囲における基板には、少なくともガラスレンズ、鏡、めっき、シリコンウェーハ、シリコンカーバイドウェーハ、サファイアウェーハ、化合物半導体ウェーハ（例えば、リン化ガリウムウェーハ、ヒ化ガリウムウェーハ、リン化インジウムウェーハ、窒素化ガリウムウェーハ等）が含まれる。樹脂シートとしては、樹脂シートや樹脂フィルムを使用することができる。この樹脂シートには、少なくともポリエーテルケトン、ポリエーテルエーテルケトン樹脂、ポリエーテルケトンケトン樹脂、ポリエーテルエーテルケトンケトン樹脂、ポリエーテルケトンエーテルケトンケトン樹脂等のポリアリーレンエーテルケトン樹脂のいずれかが含まれる。
【００１６】
樹脂シート層の定盤の研磨パッドに押し付けられる面には、エンボス加工等により、アルカリ液等の排水路となる凹凸模様を形成することができる。また、樹脂シートの厚さ公差は、平均値±１％以上平均値±１０％以下の範囲が良い。メンブレンシート層の略中央部には、基板用の固定シート層を着脱自在に粘着し、メンブレンシート層の周縁部寄りには、固定シート層を接着したり、粘着することができる。さらに、本発明に係る摺動部材には、少なくともリテーナリング等が含まれる。
【００１７】
本発明によれば、基板を研磨して摺動部材の樹脂シート層が摩耗した場合には、摩耗した樹脂シート層を基材層から剥がして取り外し、新たな樹脂シート層を基材層に粘着層を介し粘着して交換すれば、基板の研磨作業を実施することができる。
【発明の効果】
【００１８】
本発明によれば、樹脂シート層を、押出成形されたポリアリーレンエーテルケトン樹脂含有の樹脂シートとしてその厚さを１００μｍ以上１０００μｍ以下とするので、摺動部材の交換時の無駄を省くことができ、しかも、摺動部材に優れた物性を付与することができるという効果がある。
【００１９】
請求項２記載の発明によれば、デバイス回路パターンの基板への転写精度を向上させるため、基板を機械・化学的鏡面研磨して基板の表面を平坦化し、基板を鏡面研磨することができる。
請求項３記載の発明によれば、研磨ヘッドのメンブレンシート層に摺動部材の基材層を取り付ければ、基板を機械・化学的鏡面研磨する際、摺動部材により、基板の周縁部の損傷を防いだり、基板の水平方向への位置ずれを防止することができる。
【００２０】
請求項４記載の発明によれば、基材層を、金属材料あるいは樹脂含有の成形材料により平面略リング形の一枚のリング部材に形成するので、構成の簡易な基材層と樹脂シート層とを粘着して位置合わせする作業が容易になる。また、樹脂シート層を複数枚とするのではなく、平面略リング形の一枚のリング部材に形成するので、基材層に樹脂シート層を粘着して位置合わせする作業が容易になる。
【００２１】
請求項５記載の発明によれば、樹脂シート層がポリエーテルエーテルケトン樹脂製の樹脂シートあるいはポリエーテルケトンケトン樹脂製の樹脂シートの場合には、樹脂シート層に優れた機械的特性、耐薬品性や耐熱性等を付与し、損傷、破断、変形や割れを抑制することができる。また、ポリエーテルエーテルケトン樹脂製の樹脂シートあるいはポリエーテルケトンケトン樹脂製の樹脂シートを選択すれば、入手が容易となる。加えて、樹脂シートの相対性結晶化度が８０％未満でなく、８０％以上なので、基板研磨時の研磨部材に対する耐摩耗性、機械的強度、耐熱性を向上させることが可能となる。
【００２２】
請求項６記載の発明によれば、樹脂シートの厚さ公差が樹脂シートの厚さの平均値±１０％以下なので、基板研磨時の研磨部材に対する樹脂シートの均一な摺接性を得ることが可能になる。
請求項７記載の発明によれば、メンブレンシート層がポリエーテルエーテルケトン樹脂製の樹脂シートあるいはポリエーテルケトンケトン樹脂製の樹脂シートの場合には、メンブレンシート層に優れた機械的特性、耐薬品性や耐熱性等を付与し、損傷、破断、変形や割れを抑制することが可能になる。
【図面の簡単な説明】
【００２３】
【図１】本発明に係る摺動部材の実施形態における摺動部材と研磨ヘッドとを模式的に示す断面説明図である。
【図２】本発明に係る摺動部材の実施形態を模式的に示す断面説明図である。
【図３】基板のポリッシング作業の作業状態を模式的に示す説明図である。
【発明を実施するための形態】
【００２４】
以下、図面を参照して本発明の好ましい実施の形態を説明すると、本実施形態における摺動部材１は、図１や図２、図３の一部に示すように、基板Ｗを研磨する場合に、基板Ｗの周縁部にセットされるエンドレスの治具であり、エンドレスの基材層２と、この基材層２に粘着される粘着層３と、この粘着層３に着脱自在に粘着されて基板Ｗを包囲するポリアリーレンエーテルケトン樹脂含有の樹脂シート層４とを備え、化学機械研磨装置の回転可能な研磨ヘッド１０に装着され、化学機械研磨装置の回転可能な定盤１６の研磨パッド１７に上方から対向する。
【００２５】
基板Ｗは、図１に示すように、例えばシリコン単結晶のインゴットから内周刃ブレードでウェーハ形にスライスされたφ１５０ｍｍ、２００ｍｍ、３００ｍｍ、４５０ｍｍのシリコンウェーハからなる。
【００２６】
摺動部材１の基材層２は、図１や図２に示すように、金属材料あるいは樹脂含有の成形材料により、平面略リング形に形成される。この基材層２の厚さは、特に限定されるものではないが、取扱性の便宜を図るため、２ｍｍ以上１０ｍｍ以下、好ましくは５ｍｍ以上１０ｍｍ以下、より好ましくは７ｍｍ以上１０ｍｍ以下が良い。基材層２用の金属材料としては、特に限定されるものではないが、例えば環境特性、清潔性、耐食性、強度等に優れるステンレス鋼（ＳＵＳ３１６等）や合金等があげられる。
【００２７】
これに対し、樹脂を含有した基材層２用の成形材料としては、限定されるものではないが、機械的強度、耐薬品性、耐熱性等に優れるポリエーテルエーテルケトン（ＰＥＥＫ）樹脂、ポリエーテルケトンケトン（ＰＥＫＫ）樹脂等のポリアリーレンエーテルケトン樹脂、エポキシ樹脂、フェノール樹脂、ポリベンゾイミダゾール樹脂等があげられる。この成形材料の樹脂には、強化用のガラス繊維、炭素繊維、カーボンナノチューブ、カーボンナノファイバー、セルロースナノファイバー、ウォラストナイト、チタン酸カリウム、塩基性硫酸マグネシウム等が必要に応じて添加される。
【００２８】
粘着層３は、図１や図２に示すように、例えば耐久性や応力追従性等に優れるアクリル系の両面粘着テープにより、基材層２と同様、エンドレスの平面略リング形に形成される。この粘着層３は、基材層２の下面に揃えて積層粘着される。
【００２９】
樹脂シート層４は、同図に示すように、押出成形されたポリアリーレンエーテルケトン樹脂シート５からなり、基材層２や粘着層３同様、基板Ｗを隙間を介して包囲するエンドレスの平面略リング形に形成されるとともに、粘着層３の下面に揃えて剥離可能に積層粘着されており、定盤１６の研磨部材である研磨パッド１７に上方から摺接する。
【００３０】
樹脂シート層４の厚さ、換言すれば、押出成形された樹脂シート５の冷却後の厚さは、定盤１６の研磨パッド１７に対する耐摩耗性、成形性や強度を確保する観点から、１００μｍ以上１０００μｍ以下、好ましくは１５０μｍ以上７５０μｍ以下が良い。耐摩耗性や強度の他、樹脂シート層４の生産性に配慮すると、２５０μｍ以上５００μｍ以下が最適である。
【００３１】
樹脂シート層４は、耐熱性や耐薬品性等に優れるポリアリーレンエーテルケトン樹脂シート５からなるが、具体的には、押出成形されたポリエーテルケトン（ＰＥＫ）樹脂製の樹脂シート、押出成形されたポリエーテルエーテルケトン樹脂製の樹脂シート、押出成形されたポリエーテルケトンケトン（ＰＥＫＫ）樹脂製の樹脂シート、押出成形されたポリエーテルエーテルケトンケトン（ＰＥＥＫＫ）樹脂製の樹脂シート、押出成形されたポリエーテルケトンエーテルケトンケトン（ＰＥＫＥＫＫ）樹脂製の樹脂シートからなり、これらの樹脂シートの加工により形成される。これらの中では、機械的特性、耐薬品性や耐熱性等に優れるポリエーテルエーテルケトン樹脂製の樹脂シート、あるいはポリエーテルケトンケトン樹脂製の樹脂シートが最適である。また、ポリエーテルエーテルケトン樹脂製の樹脂シートあるいはポリエーテルケトンケトン樹脂製の樹脂シートは、入手が容易である。
【００３２】
樹脂シート５を押出成形する場合、例えばポリアリーレンエーテルケトン樹脂含有の成形材料を溶融混練機で混練し、この混練した成形材料をＴダイスで帯形の樹脂シート５に押出成形し、この樹脂シート５を圧着ロールと冷却ロールとに挟持させて冷却した後、冷却した樹脂シート５を巻取機に巻き取れば、樹脂シート５を押出成形することができる。成形材料を溶融混練機で混練する際、成形材料には、樹脂シート５には本発明の特性を損なわない範囲で上記樹脂の他、酸化防止剤、光安定剤、紫外線吸収剤、可塑剤、滑剤、難燃剤、帯電防止剤、耐熱向上剤、無機化合物、有機化合物等を選択的に配合することができる。
【００３３】
樹脂シート５の相対結晶化度は、研磨パッド１７に対する耐摩耗性を考慮すると、８０％以上、好ましくは８５％以上、より好ましくは９０％以上、さらに好ましくは９５％以上が最適である。この相対結晶化度は、示差走査熱量計を用い、樹脂シート５を所定の温度で加熱し、このときに得られる結晶融解ピークの熱量、及び再結晶化ピークの熱量から、以下の相対結晶化度の式で求めることができる。
【００３４】
相対結晶化度（％）＝{１−（ΔＨｃ／ΔＨｍ）}×１００
ここで、ΔＨｃは樹脂シート５の再結晶化ピークの熱量（Ｊ／ｇ）を表し、ΔＨｍは樹脂シート５の結晶融解ピークの熱量（Ｊ／ｇ）を表す。
【００３５】
樹脂シート５の厚さ交差は、研磨パッド１７に対する均一な摺接性を考慮すると、平均値±１０％以下の範囲内、好ましくは平均値±５％以下の範囲内、さらに好ましくは平均値±３％の範囲内が良い。樹脂シート５の厚さは、例えばＪＩＳ  Ｋ  ７１３０：１９９９に基づき、求めることができる。
【００３６】
化学機械研磨装置の研磨ヘッド１０は、図１に示すように、例えば耐熱性、寸法安定性、耐薬品性等に優れるポリフェニレンサルファイド（ＰＰＳ）樹脂、ポリフェニレンスルフィドケトン樹脂、ポリフェニレンスルフィドスルホン樹脂、ポリフェニレンスルフィドケトンスルホン樹脂等のポリアリーレンサルファイド樹脂、ポリエーテルケトン（ＰＥＫ）樹脂、ポリエーテルエーテルケトン（ＰＥＥＫ）樹脂、ポリエーテルケトンケトン樹脂、ポリエーテルエーテルケトンケトン（ＰＥＥＫＫ）樹脂、ポリエーテルケトンエーテルケトンケトン（ＰＥＫＥＫＫ）樹脂等のポリアリールエーテルケトン樹脂により、摺動部材１を包囲する背の高い平面略リング形に成形される。
【００３７】
研磨ヘッド１０は、周壁１１の内周面上部に、平面略リング形の装着フランジ１２が半径内方向に突出形成され、この装着フランジ１２の平坦な下面には、厚さが０．１０ｍｍ以上１．００ｍｍ以下、好ましくは０．１５ｍｍ以上０．７５ｍｍ以下、さらに好ましくは０．２０ｍｍ以上０．５０ｍｍ以下の可撓性を有する平面円形のメンブレンシート層１３が緊張して粘着される。また、研磨ヘッド１０の下面は、摺動部材１の樹脂シート層４と略面一に揃うよう平坦面に形成され、定盤１６の研磨パッド１７に上方から対向する。
【００３８】
装着フランジ１２は、図１に示すエアの流通・噴射により、メンブレンシート層１３を下方に付勢するエアテーブル１４を区画形成する。メンブレンシート層１３としては、例えば加工性等に優れるフッ素（ＰＦＡ）樹脂製、耐熱性・耐薬品性・難燃性・機械強度・寸法安定性等に優れるポリフェニレンスルフィド（ＰＰＳ）樹脂製、押出成形されたポリエーテルエーテルケトン樹脂製、押出成形されたポリエーテルケトンケトン樹脂製の樹脂フィルムが選択的に使用される。
【００３９】
メンブレンシート層１３として、ポリエーテルエーテルケトン樹脂あるいはポリエーテルケトンケトン樹脂の樹脂フィルムが使用される場合、メンブレンシート層１３の相対結晶化度は、剛性や強度を確保する観点から、８０％以上、好ましくは８５％以上、より好ましくは９０％以上が最適である。
【００４０】
メンブレンシート層１３の下面中央部には、基板Ｗに重なる固定シート層１５がアクリル系の両面粘着テープを介し着脱自在に積層粘着される。この固定シート層１５としては、特に限定されるものではないが、例えば優れた伸縮性を有する軽量のポリウレタン系のエラストマーシートが平面円形に加工して利用され、基板Ｗに上方から弾接して面接触する。また、メンブレンシート層１３の下面周縁部寄りには、固定シート層１５を隙間を介して包囲する摺動部材１の基材層２が積層接着して固定される。
【００４１】
上記構成において、基板Ｗをポリッシングする場合には、先ず、化学機械研磨装置の定盤１６上の研磨パッド１７に、切断された基板Ｗを配置してその表面を下向きとし、この基板Ｗに研磨ヘッド１０を上方から嵌合することにより、基板Ｗに摺動部材１を隙間を介して遊嵌するとともに、基板Ｗの上面に固定シート層１５を重ねて配置する。研磨パッド１７は、例えばポリウレタン等により形成され、アルカリ液１８用の複数の排水溝が凹み形成されており、化学機械研磨装置の定盤１６上に貼着される。
【００４２】
こうして基板Ｗに固定シート層１５を重ねて配置したら、研磨ヘッド１０の装着フランジ１２内にエアを圧送して研磨パッド１７に基板Ｗを摺接可能に圧接し、その後、研磨ヘッド１０と基板Ｗとの間にコロイダルシリカ含有のアルカリ液１８を上方の供給管１９から供給しつつ、定盤１６と研磨ヘッド１０とを相互に回転させれば、圧接された基板Ｗ表面の凹凸部を化学的に反応させ、かつ物理的に除去することにより、基板Ｗの表面を平坦に研磨することができる。
【００４３】
この基板Ｗの研磨の際、基板Ｗの種類に応じ、研磨パッド１７と基板Ｗとの間に、シリカ粒子やアルミナ等の研磨材を含有する研磨用スラリー液を供給管１９から適宜供給しても良い。
【００４４】
複数枚の基板Ｗの表面を順次研磨し、摺動部材１の樹脂シート層４が摩耗したら、化学機械研磨装置を停止させて基板Ｗの研磨作業を中断し、摩耗した樹脂シート層４を基材層２下面の粘着層３から剥離して取り外し、その後、用意した新規の樹脂シート層４を基材層２下面の粘着層３に粘着して位置決めすれば、基板Ｗの研磨を再開することができる。
【００４５】
上記構成によれば、摺動部材１の樹脂シート層４が摩耗した場合、摩耗した樹脂シート層４を粘着層３から剥離して取り外せば、樹脂シート層４のみを交換することができ、基材層２を含む摺動部材１全体を交換する必要が全くない。したがって、交換の必要のない基材層２や粘着層３を効率的に使用することができる。
【００４６】
また、樹脂シート層４として、押出成形されたポリアリーレンエーテルケトン樹脂シート５を使用するので、樹脂シート層４に優れた物性を確実に付与することができる。この効果について説明すると、押出成形法は、射出成形法と異なり、時間をかけてゆっくりと連続的に成形する方法なので、ポリアリーレンエーテルケトン樹脂の配向が緩和されやすく、等方性の素材に近づけることができる。
【００４７】
また、押出成形法によれば、ポリアリーレンエーテルケトン樹脂がゆっくりと固化するので、相対結晶化度が高くなり、剛性と強度の増大が期待できる。したがって、射出成形法のように、金型内でポリアリーレンエーテルケトン樹脂が急速に冷却されることがないので、急速な冷却に伴い、相対結晶化度が低くなり、機械的特性に悪影響を及ぼすのを防ぐことができる。
【００４８】
以上から、例えば樹脂シート層４を、押出成形されたポリエーテルエーテルケトン樹脂製の樹脂シート５とした場合、樹脂シート層４の引張強度を従来の樹脂リング７の引張強度１００ＭＰａから１１６ＭＰａ程度に増大させることができる。加えて、樹脂シート層４の曲げ強度を従来の樹脂リング７の曲げ強度１６０ＭＰａから１７５ＭＰａ程度に増大させることが可能となる。また、樹脂シート層４として、押出成形されたポリアリーレンエーテルケトン樹脂製の樹脂シート５を使用すれば、耐摩耗性や強度に優れる肉厚の樹脂シート層４を容易に得ることが可能となる。また、射出成形法を用いないので、樹脂シート５用の専用金型を何ら製造する必要もない。
【００４９】
さらに、上記構成によれば、メンブレンシート層１３の下面中央部に固定シート層１５を固定するのではなく、着脱自在に積層粘着するので、基板Ｗとの接触で固定シート層１５に汚染等が生じた場合には、汚れた固定シート層１５を迅速、かつ容易に交換することができ、作業性の向上が大いに期待できる。
【００５０】
なお、上記実施形態では摺動部材１を基板Ｗの製造工程で使用したが、前工程で使用して基板Ｗの平坦化を図るようにしても良い。また、上記実施形態では摺動部材１を平面略リング形に形成したが、何らこれに限定されるものではない。例えば、基材層２と樹脂シート層４の少なくともいずれか一方の外周縁部に、手作業を容易にする平面矩形の突起を突出形成しても良い。また、基板Ｗの周縁部に、位置合わせ用のオリフラが直線的に形成されている場合には、摺動部材１の内周縁部の一部分を直線化し、摺動部材１の内周縁部を基板Ｗに対応させても良い。
【００５１】
また、摺動部材１の粘着層３を平面略リング形としたが、複数枚の粘着層３とし、各粘着層３を平面円弧形に形成することができる。また、樹脂シート層４が摩耗した場合、摩耗した樹脂シート層４を粘着層３と共に基材層２から剥離して取り外し、新たに用意した樹脂シート層４の粘着層３を基材層２の下面に粘着して交換することができる。また、粘着層３をアクリル系の両面粘着テープとするのではなく、アクリル系、ウレタン系、天然ゴム系の粘着剤あるいはこれら粘着剤を種類以上混合した粘着剤とし、基材層２の下面に塗布して乾燥硬化させ、弱粘着性を付与することもできる。
【００５２】
また、研磨ヘッド１０の下面周方向に、アルカリ液１８の排水路となる複数の排水溝を所定の間隔で凹み形成し、各排水溝を研磨ヘッド１０の周壁１１厚さ方向に指向させることが可能である。さらに、メンブレンシート層１３の下面周縁部寄りに、摺動部材１の基材層２を着脱自在に粘着することも可能である。
【産業上の利用可能性】
【００５３】
本発明に係る摺動部材は、半導体ウェーハ等の各種基板の製造分野で使用される。
【符号の説明】
【００５４】
１        摺動部材
２        基材層
３        粘着層
４        樹脂シート層
５        樹脂シート
１０      研磨ヘッド
１２      装着フランジ
１３      メンブレンシート層
１５      固定シート層
１６      定盤
１７      研磨パッド
１８      アルカリ液
Ｗ        基板
【図１】
2019034392.tif 000003
【図２】
2019034392.tif 000004
【図３】
2019034392.tif 000005